(57)【要約】  ポリプロピレン系樹脂（Ａ）４９〜９０質量部、エチレン・α−オレフィン共重合体（Ｂ）９〜５０質量部及び無機充填剤（Ｃ）０質量部以上１０質量部未満を含み、さらに、（i）滑剤（Ｄ）及び界面活性剤（Ｅ）を各々０.２〜０.６質量部、若しくは、（ii）滑剤（Ｄ）又は界面活性剤（Ｅ）を０.６質量部を超えて１.２質量部以下含み、［但し、成分（Ａ）、（Ｂ）及び（Ｃ）の合計を１００質量部とする。］ポリプロピレン系樹脂（Ａ）の粘度［（Ａ）η］が４０〜７０Ｐａ・ｓ、エチレン・α−オレフィン共重合体（Ｂ）の粘度［（Ｂ）η］が５０〜３３０Ｐａ・ｓであり、それらの比［（Ｂ）η／（Ａ）η］が７.２以下であるポリプロピレン系樹脂組成物が開示される。【特許請求の範囲】
【請求項１】
ポリプロピレン系樹脂（Ａ）４９〜９０質量部、エチレン・α−オレフィン共重合体（Ｂ）９〜５０質量部及び無機充填剤（Ｃ）０質量部以上１０質量部未満を含み、
さらに、
（i）滑剤（Ｄ）及び界面活性剤（Ｅ）を各々０.２〜０.６質量部、
若しくは、
（ii）滑剤（Ｄ）又は界面活性剤（Ｅ）を０.６質量部を超えて１.２質量部以下
含み、
［但し、成分（Ａ）、（Ｂ）及び（Ｃ）の合計を１００質量部とする。］
以下の方法により測定される、ポリプロピレン系樹脂（Ａ）の粘度［（Ａ）η］が４０〜７０Ｐａ・ｓ、エチレン・α−オレフィン共重合体（Ｂ）の粘度［（Ｂ）η］が５０〜３３０Ｐａ・ｓであり、それらの比［（Ｂ）η／（Ａ）η］が７.２以下であるポリプロピレン系樹脂組成物。
［粘度の測定方法］
長さ４０ｍｍ、内径１ｍｍのキャピラリー内で、温度２１０℃、せん断速度１０００／ｓの条件で、キャピラリーから流出する際のポリプロピレン系樹脂（Ａ）及びエチレン・α−オレフィン共重合体（Ｂ）の粘度を測定する。
【請求項２】
以下の方法により測定される滑剤（Ｄ）及び界面活性剤（Ｅ）の合計ブリード量が６００μｇ以上である請求項１に記載のポリプロピレン系樹脂組成物。
［ブリード量の測定方法］
ポリプロピレン系樹脂組成物の射出成形体（サイズ：縦２４０ｍｍ、横８０ｍｍ、厚さ３ｍｍ）を温度５０℃の条件で９時間熱処理した後、該射出成形体をジクロロメタン洗浄液１０ｍＬで洗浄し、洗浄後の該洗浄液１０ｍＬを回収して５ｍＬに濃縮したものを試験液とし、該試験液をガスクロマトグラフィーに供し、絶対検量線法により、射出成形体の表面にブリードしていた滑剤（Ｄ）の量（ブリード量）及び射出成形体の表面にブリードしていた界面活性剤（Ｅ）のブリード量を求める。
【請求項３】
滑剤（Ｄ）が脂肪酸アミドである請求項１に記載のポリプロピレン系樹脂組成物。
【請求項４】
脂肪酸アミドが、炭素原子数８〜２５の脂肪酸アミド及びその２量体からなる群より選ばれる１種以上の脂肪酸アミドである請求項３に記載のポリプロピレン系樹脂組成物。
【請求項５】
界面活性剤（Ｅ）が、炭素原子数８〜２５のエステル基を１つ以上有する化合物である請求項１に記載のポリプロピレン系樹脂組成物。
【請求項６】
請求項１に記載のポリプロピレン系樹脂組成物からなる成形体。
【請求項７】
自動車内外装部材である請求項６に記載の成形体。
【請求項８】
自動車ドア部材又はピラー部材である請求項７に記載の成形体。
【発明の詳細な説明】
【技術分野】
【０００１】
本発明は、ポリプロピレン系樹脂組成物及びその成形体に関し、より詳しくは、ピラートリム、ドアトリム、ドアパネルなどの自動車内外装部材の製造に好適なポリプロピレン系樹脂組成物、及びその成形体に関する。
【背景技術】
【０００２】
ピラートリム、ドアトリム、ドアパネルなどの自動車内外装部材の原料としては、軽量で成形性に優れる各種樹脂の使用が試みられている。例えば、アクリロニトリル−スチレン系樹脂（ＡＳ系樹脂）又はポリプロピレン系樹脂（ＰＰ系樹脂）の表面をポリ塩化ビニル等の軟質樹脂表皮で被って皮革調に加飾した部材や、シボ加工したＡＳ系樹脂やＰＰ系樹脂表面に塗装を施して皮革調に加飾した部材が使用されている。【０００３】
近年、自動車の生産工程の簡略化や、使用後の材料のリサイクルの要求が高まって来ている。このような点から、自動車内外装部材においても、シボ加工などの表面加工を行った樹脂成形体を、塗装を施すことなく用いる要求が高まっている。しかし、塗装を施していないＰＰ系樹脂の成形体は、組み立て時や使用時に傷が生じ易い。【０００４】
そこで、自動車内外装部材として好適な特性を有すると共に、耐傷付き性に優れた成形体を製造する為の方法や組成物が提案されている。例えば、フィラーにより強度を向上させる方法（特許文献１参照）、結晶性に優れた樹脂成分を用いることにより硬度を向上させる方法（特許文献２参照）、タルク及び傷付き改良剤を含み、アイゾット衝撃強度及び耐傷付き性に優れるポリプロピレン系組成物（特許文献３参照）、特定のプロピレン・エチレンブロック共重合体とタルクと脂肪酸アミドを含み、耐突出白化性及び耐傷付き性に優れるプロピレン系樹脂組成物（特許文献４参照）、３種類の特定のポリプロピレンと特定のエチレン−α−オレフィン共重合体ゴムを含み、物性バランス及び耐傷付き性に優れるポリプロピレン系樹脂組成物（特許文献５参照）が提案されている。【０００５】
さらに自動車内外装部材の用途においては、引っかき傷などの傷だけでなく、ゴム等の軟質物で擦ることによる表面状態の悪化もまた問題となる。自動車内外装部材の表面は、例えば靴底で蹴られる事態も生じ易いからである。そこで、２種類の特定のポリプロピレン系樹脂と特定のエチレン・α−オレフィン共重合体と脂肪酸アミド（滑剤）と界面活性剤を含み、耐足蹴り傷付き性に優れたポリプロピレン系樹脂組成物（特許文献６参照）が提案されている。
【先行技術文献】
【特許文献】
【０００６】
【特許文献１】特開２００９−０７９１１７号公報
【特許文献２】特開２０１２−１３２０２４号公報
【特許文献３】特開２００２−０６０５６０号公報
【特許文献４】特開２００３−０５５５２９号公報
【特許文献５】特開２００４−０５１７６９号公報
【特許文献６】国際公開第２０１４／０４６０８６号
【発明の概要】
【発明が解決しようとする課題】
【０００７】
本発明者らは、滑剤及び／又は界面活性剤のブリード量が多くなる樹脂組成物を提供できれば、無機充填剤を含まない又は無機充填剤の含有量が少ない場合であっても、耐足蹴り傷付き性が向上し、また耐足蹴り傷付き性以外の表面特性（例えば耐摩擦性、耐擦傷性）もまた向上するであろうと考えた。また、これに伴い無機充填剤の含有量を低減できるので、軽量化に有利であると考えた。【０００８】
すなわち本発明の目的は、滑剤及び／又は界面活性剤のブリード量が多く、耐足蹴り傷付き性及びその他の表面特性が優れ、無機充填剤の含有量を低減できるポリプロピレン系樹脂組成物及びその成形体を提供することにある。
【課題を解決するための手段】
【０００９】
本発明者らは、上記課題を解決すべく鋭意検討した結果、特定条件で測定したポリプロピレン系樹脂（Ａ）の粘度［（Ａ）η］とエチレン・α−オレフィン共重合体（Ｂ）の粘度［（Ｂ）η］の比［（Ｂ）η／（Ａ）η］が特定の低い範囲内とし、且つ各成分の配合量を好適な範囲内とすることが非常に有効であることを見出し、本発明を完成した。すなわち、本発明の要旨は以下の通りである。【００１０】
［１］ポリプロピレン系樹脂（Ａ）４９〜９０質量部、エチレン・α−オレフィン共重合体（Ｂ）９〜５０質量部及び無機充填剤（Ｃ）０質量部以上１０質量部未満を含み、
さらに、
（i）滑剤（Ｄ）及び界面活性剤（Ｅ）を各々０.２〜０.６質量部、
若しくは、
（ii）滑剤（Ｄ）又は界面活性剤（Ｅ）を０.６質量部を超えて１.２質量部以下
含み、
［但し、成分（Ａ）、（Ｂ）及び（Ｃ）の合計を１００質量部とする。］
以下の方法により測定される、ポリプロピレン系樹脂（Ａ）の粘度［（Ａ）η］が４０〜７０Ｐａ・ｓ、エチレン・α−オレフィン共重合体（Ｂ）の粘度［（Ｂ）η］が５０〜３３０Ｐａ・ｓであり、それらの比［（Ｂ）η／（Ａ）η］が７.２以下であるポリプロピレン系樹脂組成物。
［粘度の測定方法］
長さ４０ｍｍ、内径１ｍｍのキャピラリー内で、温度２１０℃、せん断速度１０００／ｓの条件で、キャピラリーから流出する際のポリプロピレン系樹脂（Ａ）及びエチレン・α−オレフィン共重合体（Ｂ）の粘度を測定する。【００１１】
［２］以下の方法により測定される滑剤（Ｄ）及び界面活性剤（Ｅ）の合計ブリード量が６００μｇ以上である［１］に記載のポリプロピレン系樹脂組成物。
［ブリード量の測定方法］
ポリプロピレン系樹脂組成物の射出成形体（サイズ：縦２４０ｍｍ、横８０ｍｍ、厚さ３ｍｍ）を温度５０℃の条件で９時間熱処理した後、該射出成形体をジクロロメタン洗浄液１０ｍＬで洗浄し、洗浄後の該洗浄液１０ｍＬを回収して５ｍＬに濃縮したものを試験液とし、該試験液をガスクロマトグラフィーに供し、絶対検量線法により、射出成形体の表面にブリードしていた滑剤（Ｄ）の量（ブリード量）及び射出成形体の表面にブリードしていた界面活性剤（Ｅ）のブリード量を求める。【００１２】
［３］滑剤（Ｄ）が脂肪酸アミドである［１］に記載のポリプロピレン系樹脂組成物。【００１３】
［４］脂肪酸アミドが、炭素原子数８〜２５の脂肪酸アミド及びその２量体からなる群より選ばれる１種以上の脂肪酸アミドである［３］に記載のポリプロピレン系樹脂組成物。【００１４】
［５］界面活性剤（Ｅ）が、炭素原子数８〜２５のエステル基を１つ以上有する化合物である［１］に記載のポリプロピレン系樹脂組成物。【００１５】
［６］［１］に記載のポリプロピレン系樹脂組成物からなる成形体。【００１６】
［７］自動車内外装部材である［６］に記載の成形体。【００１７】
［８］自動車ドア部材又はピラー部材である［７］に記載の成形体。
【発明の効果】
【００１８】
本発明のポリプロピレン系樹脂組成物は、ポリプロピレン系樹脂（Ａ）及びゴム成分であるエチレン・α−オレフィン共重合体（Ｂ）の特定条件で測定した粘度の比［（Ｂ）η／（Ａ）η］が比較的小さいので、滑剤（Ｄ）及び／又は界面活性剤（Ｅ）のブリード量が多く、耐足蹴り傷付き性及びその他の表面特性が優れている。また、耐足蹴り傷付き性などの表面特性が優れているので、無機充填剤の含有量を低減できる。その結果、軽量化にも有利である。【００１９】
滑剤（Ｄ）及び／又は界面活性剤（Ｅ）のブリード量が多くなる理由は必ずしも明らかではない。ただし、おそらく両成分の粘度特性の差が小さいことによりゴム成分であるエチレン・α−オレフィン共重合体（Ｂ）が微分散し、これに伴いゴム成分間に存在するポリプロピレン系樹脂（Ａ）の領域が減少し、ゴム成分中に溶解拡散している滑剤（Ｄ）及び／又は界面活性剤（Ｅ）がゴム成分間を移行し易くなることに起因するものと考えられる。
【図面の簡単な説明】
【００２０】
【図１】実施例におけるスカッフ足蹴り試験方法を説明する為の模式図である。
【発明を実施するための形態】
【００２１】
＜ポリプロピレン系樹脂（Ａ）＞
本発明に用いるポリプロピレン系樹脂（Ａ）の種類は特に限定されず、プロピレン単独重合体であっても良いし、プロピレンと他のモノマーとの共重合体であっても良い。特に、少なくともプロピレン・α−オレフィン共重合体を含むことが好ましく、プロピレン・α−オレフィン共重合体及びプロピレン単独重合体を併せて含むことがより好ましい。
【００２２】
プロピレン単独重合体とは、プロピレンのみを重合して得られるホモポリマーのみならず、プロピレンと少量のα−オレフィンを共重合して得られる重合体（実質的な単独重合体）を包含する意味である。この少量のα−オレフィンは、好ましくはエチレン及び炭素原子数４〜８のα−オレフィンからなる群より選ばれる少なくとも１種のα−オレフィンである。特に、エチレンが好ましい。
【００２３】
プロピレン単独重合体において、プロピレン含量は好ましくは９８ｍｏｌ％以上、１００ｍｏｌ％以下であり、エチレン及び炭素原子数４〜８のα−オレフィンからなる群より選ばれる少なくとも１種のα−オレフィンの含量は好ましくは０ｍｏｌ％以上、２ｍｏｌ％以下である。
【００２４】
プロピレン単独重合体の、ＪＩＳ  Ｋ  ７２１０に準拠した方法で測定したメルトフローレート（ＭＦＲ、２３０℃、２１.１６ｋｇ）は、通常１０ｇ／１０分以上、３００ｇ／１０分以下である。このメルトフローレートの範囲の上限値は、好ましくは２７０ｇ／１０分、より好ましくは２５０ｇ／１０分である。
【００２５】
プロピレン単独重合体の製造方法は特に限定されない。例えば、公知のオレフィン重合用触媒の存在下で、プロピレンを単独重合し、あるいは必要に応じてプロピレンを少量のα−オレフィンと共に重合してプロピレン単独重合体を得ることができる。オレフィン重合用触媒の具体例としては、チタン系触媒、メタロセン系触媒が挙げられる。特に、チタン系触媒が好ましい。
【００２６】
ポリプロピレン系樹脂（Ａ）としてプロピレン・α−オレフィン共重合体を用いる場合、そのα−オレフィンは、好ましくはエチレン及び炭素原子数４〜８のα−オレフィンからなる群より選ばれる少なくとも１種のα−オレフィンであり、より好ましくはエチレン、１−ブテン、１−へキセン及び１−オクテンがからなる群より選ばれる少なくとも１種のα−オレフィンであり、特に好ましくはエチレンである。エチレン及び炭素原子数４〜８のα−オレフィンからなる群より選ばれる少なくとも１種のα−オレフィンの含量は、好ましくは１５ｍｏｌ％以上、４９ｍｏｌ％以下、より好ましくは２０ｍｏｌ％以上、４５ｍｏｌ％以下である。プロピレン・α−オレフィン共重合体は、ブロック共重合体でもあっても良いし、ランダム共重合体であっても良い。特に、ブロック共重合体が好ましい。
【００２７】
プロピレン・α−オレフィン共重合体のＪＩＳ  Ｋ  ７２１０に準拠した方法で測定したメルトフローレート（ＭＦＲ、２３０℃、２１.１６Ｎ荷重）は、通常０.５ｇ／１０分以上、８０ｇ／１０分以下、好ましくは９ｇ／１０分以上、７５ｇ／１０分以下である。
【００２８】
ポリプロピレン系樹脂（Ａ）が、プロピレン単独重合体及びプロピレン・α−オレフィン共重合体を用いる場合、プロピレン単独重合体とプロピレン・α−オレフィン共重合体を混合すれば良い。また、プロピレン単独重合体のセグメントと、プロピレン・α−オレフィン共重合体のセグメントを有するブロック共重合体を用いても良い。ポリプロピレン系樹脂（Ａ）１００質量％中、プロピレン単独重合体の割合は好ましくは０〜６５質量％、より好ましくは１〜６５質量％、特に好ましくは５〜６５質量％であり、プロピレン・α−オレフィン共重合体の割合は好ましくは３５〜１００質量％、より好ましくは３５〜９９質量％、特に好ましくは３５〜９５質量％である。
【００２９】
＜エチレン・α−オレフィン共重合体（Ｂ）＞
本発明に用いるエチレン・α−オレフィン共重合体（Ｂ）は、エチレンを主成分とする共重合体である。α−オレフィンは、好ましくは炭素原子数３〜８のα−オレフィンからなる群より選ばれる少なくとも１種のα−オレフィンであり、より好ましくはプロピレン、１−ブテン、１−へキセン及び１−オクテンからなる群より選ばれる少なくとも１種のα−オレフィンである。中でも、１−ブテン、１−オクテンが特に好ましい。
【００３０】
エチレン・α−オレフィン共重合体（Ｂ）のエチレン含量は好ましくは６５ｍｏｌ％以上、９０ｍｏｌ％以下、より好ましくは７５ｍｏｌ％以上、８５ｍｏｌ％以下である。
【００３１】
エチレン・α−オレフィン共重合体（Ｂ）のＪＩＳ  Ｋ  ７２１０に準拠した方法で測定したメルトフローレート（ＭＦＲ、２３０℃、２１.１６Ｎ荷重）は、通常０.５ｇ／１０分以上、８０ｇ／１０分以下、好ましくは９ｇ／１０分以上、６０ｇ／１０分以下である。
【００３２】
＜無機充填剤（Ｃ）＞
本発明に用いる無機充填剤（Ｃ）の種類は特に限定されず、公知の無機充填剤を使用できる。無機充填剤（Ｃ）の具体例としては、タルク、マイカ、炭酸カルシウム、硫酸バリウム、ガラス繊維、石膏、炭酸マグネシウム、酸化マグネシウム、酸化チタン、酸化鉄が挙げられる。さらに、亜鉛、銅、鉄、アルミニウム等の金属からなる金属粉末又は金属繊維も挙げられる。中でも、タルク、マイカ、炭酸カルシウム、ガラス繊維等が好ましく、タルクがより好ましい。タルクの平均粒径は、好ましくは１〜１５μｍ、より好ましくは１〜６μｍである。
【００３３】
＜滑剤（Ｄ）＞
本発明に用いる滑剤（Ｄ）の種類は特に限定されず、公知の滑剤を使用できる。滑剤（Ｄ）としては、脂肪酸アミド、金属石鹸、炭化水素が好ましく、脂肪酸アミドがより好ましい。
【００３４】
脂肪酸アミドは、飽和脂肪酸アミドであっても良いし、不飽和脂肪酸アミドであっても良い。脂肪酸アミドとしては、炭素原子数８〜２５の脂肪酸アミド及びその２量体からなる群より選ばれる１種以上の脂肪酸アミドが好ましく、炭素原子数８〜２５の脂肪酸アミドがより好ましく、炭素原子数１５〜２５の脂肪酸アミドが特に好ましい。
【００３５】
脂肪酸アミドの具体例としては、オレイン酸アミド、ステアリン酸アミド、エルカ酸アミド、ベヘニン酸アミド、パルミチン酸アミド、ミリスチン酸アミド、ラウリン酸アミド、カプリル酸アミド、カプロン酸アミド、ｎ−オレイルパルミトアミド、ｎ−オレイルエルカアミド、及びそれらの２量体が挙げられる。中でも、オレイン酸アミド、ステアリン酸アミド、エルカ酸アミド、ベヘニン酸アミド、及びそれらの２量体が好ましい。脂肪酸アミドは、１種を単独で用いても良いし、２種以上を併用しても良い。
【００３６】
＜界面活性剤（Ｅ）＞
本発明に用いる界面活性剤（Ｅ）の種類は特に限定されず、公知の界面活性剤を使用できる。特に、ポリプロピレン系樹脂組成物中において帯電防止剤としての作用を奏する界面活性剤が好ましい。
【００３７】
界面活性剤（Ｅ）の代表例としては、エステル型界面活性剤が挙げられる。エステル型界面活性剤としては、炭素原子数８〜２５のエステル基を１つ以上有する化合物が好ましく、炭素原子数１５〜２５のエステル基を１つ以上有する化合物がより好ましい。これら化合物のエステル基の数は、好ましくは１つ又は２つである。エステル型界面活性剤の具体例としては、グリセリン脂肪酸エステル、ジグリセリン脂肪酸エステル、ソルビタン脂肪酸エステル、ショ糖脂肪酸エステル、アルキルグルコシド、多価カルボン酸エステルが挙げられる。中でも、グリセリン脂肪酸エステル、ジグリセリン脂肪酸エステルが好ましい。
【００３８】
グリセリン脂肪酸エステル（すなわち、脂肪酸モノグリセリド）の具体例としては、ステアリン酸モノグリセリド、オレイン酸モノグリセリド、リノレイン酸モノグリセリド、ラウリン酸モノグリセリド、パルミチン酸モノグリセリド、ミリスチン酸モノグリセリド、ベヘン酸モノグリセリド、マルガリン酸モノグリセリドが挙げられる。中でも、ステアリン酸モノグリセリド、オレイン酸モノグリセリドが好ましい。
【００３９】
ジグリセリン脂肪酸エステル（すなわち、脂肪酸ジグリセリド）の具体例としては、ステアリン酸ジグリセリド、オレイン酸ジグリセリド、リノレイン酸ジグリセリド、ラウリン酸ジグリセリド、パルミチン酸ジグリセリド、ミリスチン酸ジグリセリド、ベヘン酸ジグリセリド、マルガリン酸ジグリセリドが挙げられる。中でも、ステアリン酸ジグリセリド、オレイン酸ジグリセリドが好ましい。
【００４０】
＜その他の添加剤＞
本発明のポリプロピレン系樹脂組成物には、必要に応じて、耐熱安定剤、耐候安定剤、耐光安定剤、老化防止剤、酸化防止剤、脂肪酸金属塩、軟化剤、分散剤、着色剤、顔料紫外線吸収剤、核剤などのその他の添加剤を、本発明の目的を損なわない範囲で配合しても良い。
【００４１】
配合する各成分の混合順序は任意である。各成分を同時に混合しても良いし、一部の成分を混合した後に他の成分を混合する多段階の混合方法を用いても良い。
【００４２】
＜ポリプロピレン系樹脂組成物＞
本発明のポリプロピレン系樹脂組成物においては、以下の方法により測定される、ポリプロピレン系樹脂（Ａ）の粘度［（Ａ）η］が４０〜７０Ｐａ・ｓ、エチレン・α−オレフィン共重合体（Ｂ）の粘度［（Ｂ）η］が５０〜３３０Ｐａ・ｓであり、それらの比［（Ｂ）η／（Ａ）η］が７.２以下である。
［粘度の測定方法］
長さ４０ｍｍ、内径１ｍｍのキャピラリー内で、温度２１０℃、せん断速度１０００／ｓの条件で、キャピラリーから流出する際のポリプロピレン系樹脂（Ａ）及びエチレン・α−オレフィン共重合体（Ｂ）の粘度を測定する。
【００４３】
ポリプロピレン系樹脂（Ａ）の粘度［（Ａ）η］は４０〜７０Ｐａ・ｓであり、好ましくは４２〜６５Ｐａ・ｓ、より好ましくは４５〜５５Ｐａ・ｓである。
【００４４】
エチレン・α−オレフィン共重合体（Ｂ）の粘度［（Ｂ）η］は５０〜３３０Ｐａ・ｓであり、好ましくは５０〜３００Ｐａ・ｓ、より好ましくは５０〜２５０Ｐａ・ｓである。粘度［（Ｂ）η］が適度に低い場合は、引張伸び等の物性が向上する。
【００４５】
ポリプロピレン系樹脂（Ａ）の粘度［（Ａ）η］とエチレン・α−オレフィン共重合体（Ｂ）の粘度［（Ｂ）η］の比［（Ｂ）η／（Ａ）η］は７.２以下であり、好ましくは６.８以下、より好ましくは６.４以下である。
【００４６】
本発明のポリプロピレン系樹脂組成物は、以下の方法により測定される滑剤（Ｄ）及び界面活性剤（Ｅ）の合計ブリード量が６００μｇ以上であることが好ましい。
［ブリード量の測定方法］
ポリプロピレン系樹脂組成物の射出成形体（サイズ：縦２４０ｍｍ、横８０ｍｍ、厚さ３ｍｍ）を温度５０℃の条件で９時間熱処理した後、該射出成形体をジクロロメタン洗浄液１０ｍＬで洗浄し、洗浄後の該洗浄液１０ｍＬを回収して５ｍＬに濃縮したものを試験液とし、該試験液をガスクロマトグラフィーに供し、絶対検量線法により、射出成形体の表面にブリードしていた滑剤（Ｄ）の量（ブリード量）及び射出成形体の表面にブリードしていた界面活性剤（Ｅ）のブリード量を求める。
【００４７】
滑剤（Ｄ）のブリード量は、好ましくは２８０μｇ以上、より好ましくは３２０μｇ以上、特に好ましくは３６０μｇ以上、最も好ましくは４５０μｇ以上である。
【００４８】
界面活性剤（Ｅ）のブリード量は、好ましくは３２０μｇ以上、より好ましくは６００μｇ以上、特に好ましくは６５０μｇ以上、最も好ましくは７００μｇ以上である。
【００４９】
滑剤（Ｄ）及び界面活性剤（Ｅ）の合計ブリード量は、好ましくは６００μｇ以上、より好ましくは８００μｇ以上、特に好ましくは９００μｇ以上である。
【００５０】
以下、本発明のポリプロピレン系樹脂組成物に含まれる各成分の量について説明する。これら各成分の量は成分（Ａ）、（Ｂ）及び（Ｃ）の合計１００質量部を基準とする。
【００５１】
ポリプロピレン系樹脂（Ａ）の量は４９〜９０質量部であり、好ましくは５０〜９０質量部、より好ましくは７０〜９０質量部である。
【００５２】
エチレン・α−オレフィン共重合体（Ｂ）の量は９〜５０質量部であり、好ましくは１０〜５０質量部、より好ましくは２０〜５０質量部である。
【００５３】
無機充填剤（Ｃ）の量は０質量部以上１０質量部未満である。すなわち無機充填剤（Ｃ）は、本発明のポリプロピレン系樹脂組成物に含まれていても良いし、含まれていなくても良い。無機充填剤（Ｃ）が含まれている場合、その量は１０質量部未満であり、好ましくは０.１質量部以上１０質量部未満、より好ましくは０.２〜８質量部である。
【００５４】
本発明のポリプロピレン系樹脂組成物は、滑剤（Ｄ）及び界面活性剤（Ｅ）の両方、若しくは一方を含む。
【００５５】
（i）滑剤（Ｄ）及び界面活性剤（Ｅ）の両方を含む場合：
滑剤（Ｄ）及び界面活性剤（Ｅ）の各々の量は０.２〜０.６質量部であり、好ましくは０.３〜０.５質量部である。
【００５６】
（ii）滑剤（Ｄ）及び界面活性剤（Ｅ）のうちの一方を含む場合：
滑剤（Ｄ）又は界面活性剤（Ｅ）の量は０.６質量部を超えて１.２質量部以下であり、好ましくは０.７〜１.０質量部、より好ましくは０.７〜０.９質量部である。
【００５７】
以上説明した各成分の配合の順序は任意である。例えば、各成分をバンバリーミキサー、単軸押出機、２軸押出機、高速２軸押出機などの混合装置により混合又は溶融混練することにより、ポリプロピレン系樹脂組成物が得られる。
【００５８】
＜成形体＞
本発明のポリプロピレン系樹脂組成物は、成形性に優れているので、様々な成形法に使用できる。本発明の成形体の具体例としては、射出成形体、発泡成形体、射出発泡成形体、押出成形体、ブロー成形体、真空・圧空成形体、カレンダー成形体、延伸フィルム、インフレーションフィルムが挙げられる。特に、射出成形体が好ましい。成形体を製造する場合の成形条件は特に制限されず、公知の条件を採用できる。
【００５９】
本発明の成形体は、優れた成形性を有する。また、ポリプロピレン系樹脂（Ａ）を含むので十分な剛性を有し、エチレン・α−オレフィン（Ｂ）を含むので十分な耐衝撃性も有する。さらに滑剤（Ｄ）及び／又は界面活性剤（Ｅ）のブリード量が多いので、無機充填剤を含まない又は無機充填剤の含有量が少ない場合であっても、耐足蹴り傷付き性及びその他の表面特性が優れている。
【００６０】
本発明の成形体の用途は、特に限定されない。好適な用途の具体例としては、ドアパネル、ピラートリム、ドアトリム、ドアロアガーニッシュ、インストルメントパネルなどの自動車内外装部材、エンジンルーム周辺部品、その他自動車部品、家電部品、食品容器、飲料容器、医療容器が挙げられる。中でも、自動車内外装部材の用途が好ましく、自動車ドア部材の用途、ピラー部材の用途が特に好ましい。
【実施例】
【００６１】
以下、実施例に基づいて本発明をさらに具体的に説明する。ただし、本発明はこれらの実施例に限定されるものではない。実施例で使用した各材料は以下の通りである。【００６２】
＜ポリプロピレン系樹脂（Ａ）＞
「Ａ−１」：プロピレン・エチレンブロック共重合体（プライムポリマー社製、ＭＦＲ（２３０℃、２.１６ｋｇ）＝７０ｇ／１０分、エチレン含量＝４０ｍｏｌ％）
「Ａ−２」：プロピレン単独共重合体（プライムポリマー社製、商品名Ｊ１３７Ｍ、ＭＦＲ（２３０℃、２.１６ｋｇ）＝３０ｇ／１０分）
「Ａ−３」：プロピレン単独共重合体（プライムポリマー社製、商品名Ｊ１３Ｂ、ＭＦＲ（２３０℃、２.１６ｋｇ）＝２００ｇ／１０分）
「Ａ−４」：プロピレン単独共重合体（プライムポリマー社製、商品名Ｊ１３７Ｇ、ＭＦＲ（２３０℃、２.１６ｋｇ）＝３０ｇ／１０分）【００６３】
＜エチレン・α−オレフィン共重合体（Ｂ）＞
「Ｂ−１」：エチレン・１−オクテン共重合体（ＥＯＲ）（ダウ・ケミカル社製、ＥＮＧＡＧＥ（登録商標）８１００、ＭＦＲ（２３０℃、２.１６ｋｇ）＝２.０ｇ／１０分、エチレン含量＝８０ｍｏｌ％）
「Ｂ−２」：エチレン・１−オクテン共重合体（ＥＯＲ）（ダウ・ケミカル社製、ＥＮＧＡＧＥ（登録商標）８２００、ＭＦＲ（２３０℃、２.１６ｋｇ）＝９.０ｇ／１０分、エチレン含量＝８０ｍｏｌ％）
「Ｂ−３」：エチレン・１−オクテン共重合体（ＥＯＲ）（ダウ・ケミカル社製、ＥＮＧＡＧＥ（登録商標）８１３７、ＭＦＲ（２３０℃、２.１６ｋｇ）＝２６ｇ／１０分、エチレン含量＝８０ｍｏｌ％）
「Ｂ−４」：エチレン・１−オクテン共重合体（ＥＯＲ）（ダウ・ケミカル社製、ＥＮＧＡＧＥ（登録商標）８４０７、ＭＦＲ（２３０℃、２.１６ｋｇ）＝６０ｇ／１０分、エチレン含量＝８０ｍｏｌ％）
「Ｂ−５」：エチレン・１−ブテン共重合体（ＥＢＲ）（三井化学社製、タフマー（登録商標）、ＭＦＲ（２３０℃、２.１６ｋｇ）＝６０ｇ／１０分、エチレン含量＝８０ｍｏｌ％）
「Ｂ−６」：エチレン・１−ブテン共重合体（ＥＢＲ）（三井化学社製、タフマー（登録商標）、ＭＦＲ（２３０℃、２.１６ｋｇ）＝６.７ｇ／１０分、エチレン含量＝８０ｍｏｌ％）
「Ｂ−７」：エチレン・１−ブテン共重合体（ＥＢＲ）（三井化学社製、タフマー（登録商標）、ＭＦＲ（２３０℃、２.１６ｋｇ）＝２.２ｇ／１０分、エチレン含量＝８０ｍｏｌ％）【００６４】
＜無機充填剤（Ｃ）＞
「Ｃ−１」：タルク（浅田製粉(株)製、商品名ＪＭ−２０９、平均粒径（レーザー回折）４〜５μｍ）【００６５】
＜滑剤（Ｄ）＞
「Ｄ−１」：エルカ酸アミド（日本精化社製、ニュートロン（登録商標）Ｓ）【００６６】
＜界面活性剤（Ｅ）＞
「Ｅ−１」：ステアリン酸モノグリセリド（花王社製、エレクトロストリッパー（登録商標）ＴＳ−５）【００６７】
＜実施例１ａ〜１０ａ、比較例１ａ〜１０ａ＞
表１〜４に示す各成分（質量部）、及び、その他の添加剤として、フェノール系酸化防止剤（ＢＡＳＦ社製、商品名Ｉｒｇａｎｏｘ（登録商標）１０１０）０.１質量部、リン系酸化防止剤（ＢＡＳＦ社製、商品名Ｉｒｇａｆｏｓ１６８）０.０５質量部、ヒンダードアミン系光安定剤（ＡＤＥＫＡ製、商品名ＬＡ−５２）０.０５質量部、紫外線吸収剤（ＢＡＳＦ社製、商品名Ｔｉｎｕｖｉｎ（登録商標）１２０）０.０５質量部、核剤（ＡＤＥＫＡ製、商品名アデカスタブ（登録商標）ＮＡ−１１）０.１質量部を含むポリプロピレン系樹脂組成物を調製した。【００６８】
そして、これらポリプロピレン系樹脂組成物の各物性を下記の方法により測定あるいは評価した。結果を表１〜３に示す。【００６９】
［粘度（η）］
東洋精機製作所製のＣＡＰＩＲＯＧＲＡＰＨ―１Ｄを用いて、長さ４０ｍｍ、内径１ｍｍのキャピラリー内に成分（Ａ）を充填し、温度２１０℃、せん断速度１０００／ｓの条件で、キャピラリーから流出する際の成分（Ａ）の粘度［（Ａ）η］を測定した。また同じ条件で、成分（Ｂ）の粘度［（Ｂ）η］も測定した。そして、これら測定値から両者の比［（Ｂ）η／（Ａ）η］を算出した。【００７０】
［スカッフ足蹴り試験（ゴム摩擦による耐傷付き性試験）］
樹脂組成物を金型に射出成形して製造した表面にシボを有する成形体を、成形後１週間以上経過後、試験前に２３℃恒温状態で２時間以上静置して状態調節したものを、テストピース（縦２４０ｍｍ、横８０ｍｍ、厚さ３ｍｍ）として用いた。【００７１】
評価には、図１に示すスカッフ足蹴り試験装置を用いた。このスカッフ足蹴り試験装置は、テストピース１を固定具（不図示）によって固定する台座３と、摩擦物（ゴム試験片）２を先端に装着した金属製の振り子７とパンタグラフ４を具備する装置である。摩擦物（ゴム試験片）２としては、ショアＡ表面硬度が７５であるゴム片（本田技研工業社製、品番１８２１５−ＳＡ０−０００）を用いた。この装置は、テストピース１の傷付き試験面６から２０ｃｍの高さ５より振り子７を作動させ、振り子７の先端に装着した摩擦物（ゴム試験片）２が、テストピース１の試験面６上を摩擦して通過させることにより、靴底での足蹴り状態を再現するものである。【００７２】
具体的には、作業員２人で次の操作手順に従って試験を行った。
１．テストピース１を装置の台座３上に固定した。
２．デジタルデップスゲ−ジを振り子７上部にセットし、ゲージの先端を振り子７上部へ当て、ゲージの目盛りが０ｍｍになることを確認した。
３．パンタグラフ４のレバーを回転させ、台座３を上昇させゲージの目盛りが０.３ｍｍになるよう合せた。
４．ゴム試験片２を装着した振り子７先端を傷付き試験面６より２０ｃｍの高さ５まで引き上げた。
５．振り子７を放し、テストピース１の試験面６へゴム試験片２を擦った。【００７３】
そして試験面６の状態を目視にて確認し、以下の基準により評価した。評価結果は等級５が最も良好、等級１が最も不良を表す。
「１」：摩擦部の表面の白化が著しく目立っていた。
「２」：摩擦部の表面の白化が目立っていた。
「３」：摩擦部の表面がやや白化していた。
「４」：摩擦部にゴムが擦った跡が有ったが、白化は無かった。
「５」：ゴムが擦った跡も白化も無かった。【００７４】
［ブリード量］
ポリプロピレン系樹脂組成物の射出成形体（サイズ：縦２４０ｍｍ、横８０ｍｍ、厚さ３ｍｍ）を温度５０℃の条件で９時間熱処理した後、この射出成形体をジクロロメタン洗浄液１０ｍＬで洗浄し、洗浄後の洗浄液１０ｍＬを回収して５ｍＬに濃縮したものを試験液とした。この試験液をガスクロマトグラフィーに供し、絶対検量線法により、射出成形体の表面にブリードしていた滑剤（Ｄ）及び界面活性剤（Ｅ）のブリード量を求めた。【００７５】
試験装置としては、滑剤（Ｄ）に対してはアジレント・テクノロジー社製の７８９０Ｂ ＧＣ Ｓｙｓｔｅｍ、界面活性剤（Ｅ）に対してはアジレント・テクノロジー社製の６８９０Ｎ ＧＣ Ｓｙｓｔｅｍを使用した。【００７６】
【表１】
2019117185.tif 000002
【００７７】
【表２】
2019117185.tif 000003
【００７８】
【表３】
2019117185.tif 000004
【００７９】
【表４】
2019117185.tif 000005
【００８０】
表１〜４に示す通り、実施例１ａ〜１０ａのポリプロピレン系樹脂組成物は、滑剤（Ｄ）及び／又は界面活性剤（Ｅ）のブリード量が高く、耐足蹴り傷付き性が優れていた。【００８１】
一方、比［（Ｂ）η／（Ａ）η］が比較的大きい比較例１ａ〜３ａ、５ａ及び６ａのポリプロピレン系樹脂組成物は、滑剤（Ｄ）及び／又は界面活性剤（Ｅ）のブリード量が低く、耐足蹴り傷付き性が劣っていた。また、ゴム成分であるエチレン・α−オレフィン共重合体（Ｂ）を含まない比較例４ａのポリプロピレン系樹脂組成物も、滑剤（Ｄ）及び／又は界面活性剤（Ｅ）のブリード量が低く、耐足蹴り傷付き性が劣っていた。【００８２】
無機充填剤（Ｃ）の含有量が多い比較例７ａ〜１０ａのポリプロピレン系樹脂組成物は、無機充填剤（Ｃ）によって耐足蹴り傷付き性が改善された。しかし、このような組成物は全体としての比重が高いので軽量化の観点からは好ましくない。【００８３】
＜実施例１ｂ〜１２ｂ、比較例１〜５ｂ＞
表５〜７に示すように各成分の量を変更したこと以外は、実施例１ａと同様にしてポリプロピレン系樹脂組成物を調製した。これらポリプロピレン系樹脂組成物の各物性を実施例１ａと同様に測定あるいは評価した。結果を表５〜７に示す。【００８４】
【表５】
2019117185.tif 000006
【００８５】
【表６】
2019117185.tif 000007
【００８６】
【表７】
2019117185.tif 000008
【００８７】
表５〜７に示す通り、実施例１ｂ〜１０ｂのポリプロピレン系樹脂組成物は、滑剤（Ｄ）及び／又は界面活性剤（Ｅ）のブリード量が高く、耐足蹴り傷付き性が優れていた。【００８８】
一方、比［（Ｂ）η／（Ａ）η］が比較的大きい比較例１ｂ、２ｂ、４ｂ及び５ｂのポリプロピレン系樹脂組成物は、滑剤（Ｄ）及び／又は界面活性剤（Ｅ）のブリード量が低く、耐足蹴り傷付き性が劣っていた。また、ゴム成分であるエチレン・α−オレフィン共重合体（Ｂ）を含まない比較例３ｂのポリプロピレン系樹脂組成物も、滑剤（Ｄ）及び／又は界面活性剤（Ｅ）のブリード量が低く、耐足蹴り傷付き性が劣っていた。
【産業上の利用可能性】
【００８９】
本発明のポリプロピレン系樹脂組成物は、射出成形体などの各種の成形体を製造する為の材料として有用である。本発明の成形体は、特に、ドアパネル、ピラートリム、ドアトリム、ドアロアガーニッシュ、インストルメントパネルなどの自動車内外装部材として非常に有用である。
【符号の説明】
【００９０】
１  テストピース
２  摩擦物（ゴム試験片）
３  台座
４  パンタグラフ
５  振り子の高さ（２０ｃｍ）
６  試験面
７  振り子
【図１】
2019117185.tif 000009
【国際調査報告】
2019117185.tif 000010
2019117185.tif 000011
2019117185.tif 000012